МИКРОЭЛЕМЕНТНЫЕ УДОБРЕНИЯ, СПОСОБЫ ИХ ПОЛУЧЕНИЯ И ИСПОЛЬЗОВАНИЯ

1. Способ получения удобрения, содержащего композицию полифосфата металла микроэлемента, причем способ включает растворение металлосодержащего соединения в фосфорной кислоте с образованием реакционной смеси, содержащей фосфорную кислоту и катионы (отличные от протонов), количество фосфорной кислоты меньше чем стехиометрическое количество, требуемое для полного превращения катионов в соответствующий дигидрофосфат, причем металлосодержашее соединение включает металл микроэлемент, выбранный из группы, состоящей из хрома, кобальта, меди, железа, марганца и цинка, и полимеризацию фосфорной кислоты и растворенного металла микроэлемента при температуре примерно от 90°С до 165°С с получением композиции полифосфата металла микроэлемента.
2. Способ по п.1, в котором полимеризацию прекращают, когда реакционная смесь растворяется в 2%-ной (по массе) лимонной кислоте.
3. Способ по любому из пп.1 и 2, дополнительно включающий охлаждение подвергнутой полимеризации реакционной смеси, добавление воды к охлажденной подвергнутой полимеризации реакционной смеси, когда температура охлажденной подвергнутой полимеризации реакционной смеси составляет менее чем примерно 90°С, нейтрализацию охлажденной подвергнутой полимеризации реакционной смеси нейтрализующим основанием с получением нейтрализованного продукта, сушку нейтрализованного продукта и измельчение высушенного, нейтрализованного продукта.
4. Способ по любому из пп.1 и 2, в котором фосфорная кислота и растворенный металл микроэлемент полимеризуют при температуре примерно от 120°С до 140°С.
5. Способ по любому из пп.1 и 2, в котором реакционная смесь включает цинк, и молярное отношение фосфора к цинку в реакционной смеси составляет менее чем 2:1.
6. Способ по любому из пп.1 и 2, в котором реакционная смесь включает железо, и молярное отношение фосфора к железу в реакционной смеси составляет менее чем 3:1.
7. Способ по п.3, в котором добавляют достаточное количество нейтрализующего основания, чтобы довести рН охлажденной подвергнутой полимеризации реакционной смеси до значения примерно от 3 до 7.
8. Способ по п.7, в котором высушенную и нейтрализованную третью смесь измельчают до порошка, имеющего средний размер частиц менее чем примерно 100 меш.
9. Удобрение, содержащее полифосфат металла микроэлемента, причем композиция полифосфата металла микроэлемента содержит, по меньшей мере, один первый микроэлемент, выбранный из группы, состоящей из хрома, кобальта, меди, железа, марганца и цинка, и необязательно, по меньшей мере, один второй микроэлемент, выбранный из группы, состоящей из бора, хлора, йода, молибдена и селена, где композиция полифосфата металла микроэлемента имеет среднечисленную длину цепи в диапазоне от примерно 1,5 до 30 фосфатных звеньев, и ее получают полимеризацией реакционной смеси, содержащей фосфорную кислоту и катионы (отличные от протонов), где количество фосфорной кислоты в смеси для реакции полимеризации составляет менее чем стехиометрическое количество, требующееся для полного превращения катионов в соответствующий дигидрофосфат, и удобрение представляет собой нерастворимый в воде, растворимый в разбавленной кислоте свободно текучий порошок.
10. Удобрение по п.9, в котором отношение числа эквивалентов первого(ых) металла(ов) микроэлемента(ов), М, к числу эквивалентов фосфора, Р, в композиции полифосфата металла микроэлемента составляет более 0,35:1.
11. Удобрение по п.9, в котором микроэлемент представляет собой цинк, и удобрение включает, по меньшей мере, примерно 10 мас.% цинка.
12. Удобрение по п.9, в котором микроэлемент представляет собой железо, и удобрение включает, по меньшей мере, примерно 4 мас.% железа.
13. Удобрение по п.9, в котором микроэлемент представляет собой марганец, и удобрение включает, по меньшей мере, примерно 8 мас.% марганца.
14. Удобрение по п.9, в котором удобрение содержит, по меньшей мере, два первых микроэлемента, выбранных из группы, состоящей из хрома, кобальта, меди, железа, марганца и цинка, и удобрение включает, по меньшей мере, примерно 8 мас.% микроэлементов.
15. Удобрение в твердой форме, причем удобрение содержит композицию полифосфата металла микроэлемента, причем композиция полифосфата металла микроэлемента нерастворима в воде и растворима в 2 мас.% лимонной кислоте, причем металл(ы) микроэлемента(ов) выбран(ы) из группы, состоящей из хрома, кобальта, меди, железа, марганца, цинка и их комбинаций, где отношение числа эквивалентов металла(ов) микроэлемента (ов), М, к числу эквивалентов фосфора, Р, в композиции полифосфата металла микроэлемента имеет величину М:Р, где
(i) М:Р больше чем 0,33:1, когда композиция полифосфата металла микроэлемента содержит цинк и не содержит хром, кобальт, медь, железо или марганец в качестве микроэлементов,
(ii) М:Р больше чем 0,12:1, когда композиция полифосфата металла микроэлемента содержит железо и не содержит хром, кобальт, медь, цинк или марганец в качестве микроэлементов,
(iii) М:Р больше чем 0,2:1, когда композиция полифосфата металла микроэлемента содержит марганец и не содержит хром, кобальт, медь, железо или цинк в качестве микроэлементов,
(iv) М:Р больше чем 0,12:1, когда композиция полифосфата металла микроэлемента содержит железо и марганец, и не содержит хром, кобальт, медь или цинк в качестве микроэлементов,
(v) М:Р больше чем 0,15:1, когда композиция полифосфата металла микроэлемента содержит железо, марганец и медь, и не содержит хром, кобальт или цинк в качестве микроэлементов,
(vi) М:Р больше чем 0,2:1, когда композиция полифосфата металла микроэлемента содержит цинк, железо и марганец, и не содержит хром, кобальт или медь в качестве микроэлементов, или
(vii) М:Р больше чем 0,23:1, когда композиция полифосфата металла микроэлемента содержит цинк, железо, марганец и медь, и не содержит хром или кобальт.
16. Удобрение в твердой форме, содержащее композицию полифосфата металла микроэлемента, причем композиция полифосфата металла микроэлемента нерастворима в воде и растворима в 2 мас.% лимонной кислоте, полифосфат металла микроэлемента включает цинк и, необязательно, один или несколько металлов микроэлементов, выбранных из группы, состоящей из хрома, кобальта, меди, железа и марганца, в качестве микроэлемента, где композиция полифосфата металла микроэлемента характеризуется тем, что имеет рентгенодифракционное отражение в одном или более из следующих ниже положений: 8,72 (±0,09), 6,88 (±0,07), 4,834 (±0,025), 4,710 (±0,025), 4,24 (±0,02), 4,20 (±0,02), 3,969 (±0,0175), 3,68 (±0,01), 3,58 (±0,01), 3,38 (±0,01), 2,848 (±0,009), 2,585 (±0,007), 2,430 (±0,007), 2,071 (±0,005), 1,934 (±0,004), 1,80 (±0,003), 1,721 (±0,0029), 1,667 (±0,0028) 1,660 (±0,0027), 1,620 (±0,0027), 1,615 (±0,0026), 1,594 (±0,0025) и 1,564 (±0,0024) Å.
17. Удобрение в твердой форме, содержащее композицию полифосфата металла микроэлемента, причем композиция полифосфата металла микроэлемента нерастворима в воде и растворима в 2 мас.% лимонной кислоте, композиция полифосфата металла микроэлемента включает железо, марганец или медь в качестве микроэлементов, где композиция полифосфата металла микроэлемента характеризуется тем, что имеет рентгенодифракционное отражение в одном или более из следующих ниже положений: 8,17 (±0,09), 5,98 (±0,03), 5,16 (±0,03), 4,82 (±0,025), 4,52 (±0,025), 4,27 (±0,02), 4,16 (±0,02), 3,48 (±0,01), 3/44 (±0,01), 2,87 (±0,009), 2,85 (±0,009), 2,59 (±0,007), 2,57 (±0,007), 2,52 (±0,007), 2,15 (±0,005), 1,96 (±0,004) и 1,75 (±0,003) Å.